СПОСОБ УДАЛЕНИЯ КРАСКИ, ОТПЕЧАТАННОЙ НА ПОЛИМЕРНЫХ ПЛЕНКАХ

1. Способ удаления краски, отпечатанной на полимерной пленке, содержащий этапы, на которых:
a. предварительно обрабатывают исходный материал с отпечатанной на нем краской в плунжере с получением пленки без посторонних объектов;
b. измельчают пленку без посторонних объектов в измельчителе;
c. удаляют краску с пленки очищающим раствором, состоящим из раствора поверхностно-активных веществ в воде с основным pH, в системе очистки, при этом в очистном баке, в котором осуществляют перемешивание при помощи лопастей, получают обработанную полимерную пленку, содержащую часть очищающего раствора и диспергированные остатки краски и, в дополнение, очищающий раствор вместе с краской, удаленной с пленки;
d. промывают обработанную полимерную пленку в упомянутой системе очистки, при этом в, по меньшей мере, двух промывочных баках получают чистую пленку без краски и остатков очищающего раствора;
e. восстанавливают очищающий раствор в центрифуге;
f. восстанавливают пигмент в реакторе для термической обработки;
g. сушат пленку в сушильном устройстве с получением молотой пленки без краски и очищающего раствора.
2. Способ удаления краски, отпечатанной на полимерной пленке, по п. 1, в котором исходный материал с отпечатанной на нем краской может представлять собой полиэтилен (PE), полипропилен (PP), полиэфирную пленку (PET) или полиамид (PA).
3. Способ удаления краски, отпечатанной на полимерной пленке, по п. 1, в котором после измельчения размер пленки без посторонних объектов составляет от 6 до 14 мм в диаметре.
4. Способ удаления краски, отпечатанной на полимерной пленке, по п. 1, в котором очищающий раствор содержит раствор поверхностно-активных веществ в воде с массовой долей поверхностно-активных веществ от 0,1 до 5%.
5. Способ удаления краски, отпечатанной на полимерной пленке, по п. 4, в котором в качестве поверхностно-активных веществ очищающий раствор содержит бромид гексадецилтриметиламмония, бромид додецилтриметиламмония или додецилсульфат.
6. Способ удаления краски, отпечатанной на полимерной пленке, по п. 4, в котором pH очищающего раствора составляет от 11 до 13.
7. Способ удаления краски, отпечатанной на полимерной пленке, по п. 1, в котором этап промывки выполняют в двух промывочных баках: в первом баке оборотной водой, а во втором баке чистой водой.
8. Способ удаления краски, отпечатанной на полимерной пленке, по п. 1, в котором скорость центрифугирования составляет 10000 оборотов минуту.
9. Способ удаления краски, отпечатанной на полимерной пленке, по п. 1, в котором реактор для термической обработки работает в режиме энергичного перемешивания в течение 1 ч при температуре от 170 до 200°C, при этом вследствие воздействия смеси пигмента и растительного или минерального масла полимер, содержащий пигмент, термически разрушается, и после обработки упомянутую смесь фильтруют с отделением пигмента от масла, а данное масло снова помещают в реактор для продолжения обработки дополнительного пигмента.
10. Способ удаления краски, отпечатанной на полимерной пленке, по п. 1, в котором этап сушки выполняют посредством прессовальной машины.
11. Способ удаления краски, отпечатанной на полимерной пленке, по п. 1, в котором этап сушки выполняют посредством горячего воздуха.